"ガラス品において、前記ガラス品が、a.表面から層深さまで延びる、中立応力または第1の圧縮応力の下にある外層領域、b.第2の圧縮応力の下にあるコア領域、及びc.前記表面と前記コア領域の間に配された、引張応力の下にある中間領域、を有することを特徴とするガラス品。前記ガラス品が積層構造を有し、a.前記コア領域が第1の熱膨張係数を有する第1のガラスを含み、b.前記中間領域が第2の熱膨張係数を有する第2のガラスを含み、及びc.前記外層領域が第3の熱膨張係数を有する第3のガラスを含み、前記第1の熱膨張係数及び前記第3の熱膨張係数が前記第2の熱膨張係数より小さい、ことを特徴とする請求項1に記載のガラス品。前記ガラス品が積層構造を有し、a.前記コア領域が、第1のアルカリ金属イオンを含有するコアガラスを含み、b.前記中間領域が、前記コアガラスを含み、前記第1のアルカリ金属イオンより小さい第2のアルカリ金属イオンを含有する、及びc.前記外層領域が、前記第2のアルカリ金属イオンより大きい第3のアルカリ金属イオンを含有する表層ガラスを含む、ことを特徴とする請求項1に記載のガラス品。前記ガラス品がアルカリアルミノケイ酸ガラスまたはアルカリアルミノホウケイ酸ガラスを含むことを特徴とする請求項1から3のいずれかに記載のガラス品。前記アルカリアルミノケイ酸ガラスが、a.61~75モルのSiO2,7~15モルのAl2O3,0~12モルのB2O3,9~21モルのNa2O,0~4モルのK2O,0~7モルのMgO及び0~3モルのCaOを含む、b.60~70モルのSiO2,6~14モルのAl2O3,0~15モルのB2O3,0~15モルのLi2O,0~20モルのNa2O,0~10モルのK2O,0~8モルのMgO,0~10モルのCaO,0~5モルのZrO2,0~1モルのSnO2,0~1モルのCeO2,50ppmより少ないAs2O3及び50ppmより少ないSb2O3を含み、12モル≦Li2ONa2OK2O≦20モル及び0モル≦MgOCaO≦10モルである、c.50モルより多くのSiO2を含み、比:であり、ここでアルカリ金属改質剤はアルカリ金属酸化物である、またはd.SiO2,Al2O3,P2O5及び少なくとも1つのアルカリ金属酸化物R2Oを含み、075≦R2OM2O3≦12であり、ここでM2O3=Al2O3B2O3である、ことを特徴とする請求項4に記載のガラス品。前記外層領域が第1の圧縮応力の下にあり、前記外層領域の前記層深さが少なくとも5μmであり、前記第1の圧縮応力が少なくとも500MPaであることを特徴とする請求項4に記載のガラス品。耐クラックガラス品を作製する方法において、前記方法が、a.コア領域、表面領域及び前記表面領域と前記コア領域の間に配された中間領域を有するガラス品を提供する工程、及びb.前記コア領域に、前記中間領域から前記コア領域を通るクラックの波及を少なくともある程度は阻止する圧縮応力を生成し、前記中間領域に引張応力を生成する工程、を含むことを特徴とする方法。ガラス品を提供する前記工程が、アルカリ金属イオンを含有するガラス品を提供する工程を含み、前記コア領域に圧縮応力を生成し、前記中間領域に引張応力を生成する前記工程が、a.ガラスの表面から層深さまで延びる領域において前記ガラス内の前記アルカリ金属イオンを前記ガラス内の前記アルカリ金属イオンより大きい第2のアルカリ金属イオンと交換する工程であって、前記交換により前記表面領域に圧縮応力が生成する工程、及びb.前記ガラスの前記中間領域内の前記アルカリ金属イオンを前記ガラス内の前記アルカリ金属イオンより小さい第3のアルカリ金属イオンと交換する工程であって、前記より小さいアルカリ金属イオンの前記アルカリ金属イオンに対する前記交換により前記中間領域に引張応力が生成し、前記中間領域における前記引張応力により前記コア領域に圧縮応力が生成する工程、を含むことを特徴とする請求項7に記載の方法。前記ガラス品を提供する前記工程が、ガラス積層を提供する工程を含み、前記ガラス積層の前記コア領域がコアガラスを含み、前記表面領域が表層ガラスを含み、前記中間領域が中間ガラスを含み、前記コアガラス及び前記表層ガラスがそれぞれ前記中間ガラスの熱膨張係数より小さい熱膨張係数を有することを特徴とする請求項7に記載の方法。前記ガラス品を提供する前記工程が、ガラス積層を提供する工程を含み、前記ガラス積層の前記コア領域がコアガラスを含み、前記表面領域が表層ガラスを含み、前記中間領域が中間ガラスを含み、前記コアガラスが第1のアルカリ金属イオンを含有し、前記表層ガラスが第3のアルカリ金属イオンを含有し、前記第1のアルカリ金属イオンが第3のアルカリ金属イオンより大きく、前記コア領域に圧縮応力を生成し、前記中間領域に引張応力を生成する前記工程が、a.前記第3のアルカリ金属より大きく、前記第1のアルカリ金属イオンより小さい第2のアルカリ金属イオンを含有するイオン交換媒質を提供する工程、b.前記表面領域に圧縮応力を生成するため、前記表層ガラス内の前記第3のアルカリ金属イオンを前記イオン交換媒質内の前記第2のアルカリ金属イオンと交換する工程、及びc.前記中間領域を形成するため及び、前記コア領域に圧縮応力を生成し、前記中間領域に引張応力を生成するため、前記表面領域に隣接する前記コア領域の部分内の前記第1のアルカリ金属イオンを前記イオン交換媒質内の前記第2のアルカリ金属イオンと交換する工程、を含むことを特徴とする請求項7に記載の方法。つくり込まれた応力プロファイルを有するガラス品が提供される。ガラスの中央またはコア領域は圧縮状態にあり、ガラスの表面または外層領域は中立応力下にあるかまたは圧縮状態にある。外表面領域及びコア領域は伸張下にある中間領域によって隔てられる。圧縮状態にある外層領域を突き通るきずは下層の伸張中間層内に波及するであろうが、きずはガラスの圧縮性コア領域によって阻止されるかまたは逸らされるから、ガラスの厚さを貫通することはないであろう。圧縮コア領域はきずによるガラスの厚さの貫通を防止する。この応力プロファイルは内部耐破砕能力を与える。したがって、本開示の一態様はガラス品を提供することである。本ガラス品は、ガラスの表面から層深さまで伸びる、中立応力または第1の圧縮応力の下にある外層領域、第2の圧縮応力の下にあるコア領域、及び表面領域とコア領域の間に配された、引張応力の下にある中間領域、を有する。本開示の第2の態様は積層構造を有するガラス品を提供することである。積層構造は、ガラス品の表面から層深さまで伸びる、中立応力または第1の圧縮応力の下にある外層領域、第2の圧縮応力の下にあるコア領域、及び表面領域とコア領域の間に配された、引張応力の下にある中間領域、を有する。本開示の第3の態様は耐クラックガラス品を作製する方法を提供することである。本方法は、コア領域、表面領域及び表面領域とコア領域の間に配された中間領域を有するガラス品を提供する工程及び、コア領域に圧縮応力を生成し、中間領域に引張応力を生成する工程を含み、圧縮応力が中間領域からコア領域を通るクラックの波及を防止するか、制限するかまたは少なくともある程度は逸らせる。上記及びその他の態様、利点及び顕著な特徴は、以下の詳細な説明、添付図面及び添付される特許請求の範囲から明らかになるであろう。以下の説明において、同様の参照数字/文字は、図面に示されるいくつかの図を通して、同様であるかまたは対応する要素を示す。別途に指定されない限り、上、下、外、内等のような語句は、便宜のための語句であり、限定語として解されるべきではないことも当然である。さらに、ある群が要素及びその組合せからなる群の少なくとも1つを含むとして説明される場合は必ず、その群が、挙げられたいかなる数の要素も、個々にまたは相互の組み合わせで、含み得るか、そのような要素から基本的になり得るか、またはそのような要素で構成され得ることは当然である。同様に、ある群が要素及びその組合せからなる群の少なくとも1つからなるとして説明される場合は必ず、その群が挙げられたいかなる数の要素からも、個々にまたは相互の組み合わせで、なり得ることは当然である。別途に指定されない限り、値の範囲は、挙げられた場合に、その範囲の上限及び下限のいずれをも含む。本明細書に用いられるように、不定冠詞‘a’‘an’及び対応する定冠詞‘the’は、別途に指定されない限り、少なくとも1つまたは1つ以上を意味する。本明細書に用いられるように、語句アルカリ金属及びアルカリ金属イオンは、別途に指定されない限り、等価な語句と見なされ、互換で用いられる。図面を総体的に、特に図1を、参照すれば、これらの説明図が特定の実施形態を説明する目的のためであり、本開示または添付される特許請求の範囲をこれらの説明図に限定することは目的とされていないことが理解されるであろう。図面は必ずしも比例尺で描かれておらず、図面のいくつかの特徴及びいくつかの図は、明解さ及び簡潔さのため、尺度が誇張されて、あるいは簡略に、示されることがある。化学的または熱的な手段で強化された、厚さtを有する、ガラス板100の断面図が図1aに簡略に示される。ガラス板100の対応する応力プロファイルが図1bに簡略に示される。ガラス板100は少なくとも1つの端面140で会合する表面135a及び135bを有する。圧縮層とも称される強化領域130a及び130bは圧縮応力の下に圧縮状態にあり、表面135a及び135bからそれぞれ層深さd1及びd2まで延びる。ガラス板の残る内部領域図1aの120は伸張引張応力の下にある。きずが強化領域130a及び130bの一方を突き抜ければ、きずはガラス板100の全厚にわたって波及し、ガラス板100の破局的損壊を生じさせるであろう。本開示は、表面を有する耐クラックガラス品であって、ガラス品の表面から層深さまで伸びる、中立またはゼロの応力あるいは圧縮応力を有する外層領域、圧縮下にあるコア領域、及び外層領域とコア領域の間の、引張応力下にある中間領域、を有する耐クラックガラス品を提供する。本明細書に定められるように、コア領域は中間領域に対して圧縮状態にある。すなわち、コア領域は中立応力に対して圧縮下にあるかまたは中間領域より小さい引張応力を有し得る。外層領域が圧縮状態にある場合、接触イベント例えば衝撃によるきずの形成が防止される。クラックまたはきずが外層領域を突き抜けると、クラックまたはきずは中間領域を通って波及するが、圧縮コア領域によって制限されるか、あるいは少なくともある程度阻止されるかまたは逸らされる。圧縮下にある中央領域、伸張下にある中間領域及び圧縮下にある外層領域を有するガラス品200の断面及び応力プロファイルが図2a及び2bにそれぞれ簡略に示される。厚さtのガラス品200は、圧縮応力下にある中央またはコア領域210及び圧縮応力下にある外層領域230a,230bを有する。外層領域230a,230bの圧縮応力は相互に実質的に等しくとも等しくなくとも差し支えない。外層領域230a,230bは、研磨され得るか、エッチングされ得るか、そうではなくとも強化され得る、少なくとも1つの端面240によって相互に会合する。コア領域210の圧縮応力はいくつかの実施形態において、外層領域230a,230bの圧縮応力と値が異なり得る。いくつかの実施形態において、コア領域210は表裏をなす表面230a,230bの間の中点またはその近傍に配される。いくつかの実施形態において、外層領域230a,230bの一方は、またはいずれもが、中立またはゼロの応力下にある-すなわち、伸張状態にも圧縮状態にもない。強化領域230a,230bの圧縮応力の大きさは相互に実質的に等しくとも等しくなくとも差し支えない。外層領域230a,230bはそれぞれ、表面235a,235bから層深さda,dbまで延びる。中間領域220a,220bは伸張状態にあり、コア領域210と外層領域230a,230bの間に配される。中間領域220a,220bの引張応力は相互に実質的に等しくとも等しくなくとも差し支えない。いくつかの実施形態において、ガラス品200についての応力プロファイルは表面または外層領域230a,230bとコア領域210がいずれも、ビッカースクラック創始荷重を高め、コア領域におけるクラック逸れを強める、高圧縮下にあるプロファイルである。いくつかの実施形態において、表面/外層領域のビッカースクラック創始閾荷重は少なくとも約5000gfグラム重490kPaである。いくつかの実施形態において、表面/外層領域230a,230bはそれぞれ、技術上既知の光弾性法により決定されるように、少なくとも500MPaの圧縮応力を有する。そのような光弾性法はガラス内の残留応力による複屈折を測定する。外層領域230a,230bの層深さは少なくとも5μmである。いくつかの実施形態において、外層領域230a,230bの層深さは少なくとも10μmであり、他の実施形態においては少なくとも20μmである。クラック創始を測定するために用いられるビッカース圧子は技術上既知であり、例えば、ウイリアムディーカリスター著,物質科学及び工学米国ニューヨーク,第3版,ジョンワイリーアンドサンズ,1994年,p130-132に説明されている。この文献は本明細書に参照として含められる。クラックまたはきず260が外層領域230a,230b及び/または中間領域220a,220bを突き抜けるとコア領域210がクラック及び/またはきずを阻止するかまたは角度θをなして逸らせる。いくつかの実施形態において、コア領域210はそのようなクラック及び/またはきずを逸らせて表面から見て横方向に波及させる。いくつかの実施形態において、コア領域210は中間層を通って波及しているそのようなクラック及び/またはきずを逸らせて、表面に関する方位を変えずに表面から見て横方向に波及させる。例えば、クラック及び/またはきずは表面に対して垂直に90°で外層領域を突き抜け、コア領域がクラック及び/またはきずを阻止するかまたは逸らせ、次いでクラック及び/またはきずは表面に関して同じかまたは同様の角度で表平面に沿って波及する図6の圧痕クラック655を見よ。他の実施形態において、コア領域210はクラック及び/またはきず260を逸らせて、中間層を通して少なくとも45°で波及させ、他の実施形態においては表面に関する初期形成角度に対して少なくとも90°で波及させる。例えば、クラック及び/またはきずは表面に垂直に90°で外層領域を突き抜け、コア領域がクラック及び/またはきずを阻止するかまたは逸らせ、次いでクラック及び/またはきずは90°逸れて、表面に平行な表平面すなわち、領域220a,220bと領域210の間の界面に沿うサブサーフェースに沿って波及する。別途に指定されない限り、本明細書に説明されるビッカース押込クラック形成閾値測定はガラス表面に02mm分の速度で押込荷重を印加し、取り去ることによって実施した。最大押込荷重を10秒間保持した。押込クラック形成閾値は、10の押込の内の50が、いずれかの数の、圧痕の隅から発する径方向/中位クラックを示した、押込荷重に定めた。与えられたガラス組成に対して閾値が満たされるまで最大荷重を高めた。全ての測定は室温及び相対湿度50で実施した。いくつかの実施形態において、コア領域210,中間領域220a,220b及び外層領域230a,230bは、同様であるかまたは異なる組成の複数のガラスの板または層からなる積層構造積層で形成される。ガラスの板または層は相互に直接に接する。すなわち、有機ポリマー層または接着剤のような非ガラス材料で隔てられることはない。そのような積層は、リドローによるか、または技術上既知のその他の積層方法により、積層構造を形成するためにガラス板を融着させるかまたは別の方法で結合させる温度及び圧力の条件下で複数のガラス板を接触させることで形成することができる。いくつかの実施形態において、積層を構成する個々のガラスは相互に組成が異なる。いくつかの実施形態において、積層を構成するガラスの少なくとも一部はイオン交換可能である。あるいは、そのような積層はイオン交換可能ではないガラスを含むことができる。例えば、積層においてコア領域210を形成するガラスは、イオン交換可能ではないガラスとすることができる。いくつかの実施形態において、積層構造はガラス品の厚さtにかけて5層のそのようなガラスを有し、5つの層は、コア領域210,中間領域220a,220b及び外層領域230a,230bに対応する。これらのガラス層は交互して高い熱膨張係数CTEと低いCTEを有する。低CTEを有するガラスは、ガラス品200の、表面235a,235bにそれぞれおかれる外層領域230a,230b、及びコア領域210に配され、高CTEを有するガラスはコア領域210及と外層領域230a,230bのそれぞれの低CTEガラスの間に挟み込まれる中間領域220a,220bを形成する。さらに多くの数の交互する圧縮層及び伸張層を達成するため、積層構造は、いくつかの実施形態において、5層より多くの層を有することができる。いくつかの実施形態において、外層領域230a,230b及びコア領域210における圧縮は、アルカリ金属イオンmaを含有するコアガラス図3の310がmaより小さいイオン半径を有するアルカリ金属イオンmbを含有する外層または表層ガラス図3の330に貼り合わされる、すなわち表層ガラスの内側に封じ込められる、積層構造によって達成することができる。いくつかの実施形態において、コアガラス310及び表層ガラス330a,330bのそれぞれに含有される、大きいアルカリイオンma及び小さいアルカリイオンmbは、これらの大きいアルカリイオンma及び小さいアルカリイオンmbの間のイオン半径を有する中間の大きさのアルカリ金属イオンmcすなわち、ma>mc>mbがあるように選ぶことができる。この関係を満たし、したがってこの実施形態に用いることができるアルカリ金属イオンの考え得る組合せが表1に挙げられている。中間アルカリ金属イオンmcは表層ガラス330a,330b内の小さいアルカリ金属イオンmbと置き換わって表面235a,235bを圧縮状態におくであろう。中間アルカリ金属イオンmcは表層ガラス330a,330bを突き抜けてコアガラス310の一部にも進入し、コアガラス310内の大きいアルカリ金属イオンmaと置き換わって伸張中間領域220a,220bを形成するであろう。それぞれのガラス領域にわたるアルカリ金属イオンmcの濃度プロファイルは補誤差関数C=C最小erfcによって数学的に近似することができ、ここで、Cはアルカリ金属イオンmcの濃度、zは外表面235a,235bからの距離、C最小はアルカリ金属イオンmcの最小バルク濃度、C表面はアルカリ金属イオンmcの最大表面濃度、Aは定数である。アルカリ金属イオンmcのコアガラス310内への侵入は、例えばイオン交換をおこさせる時間を制限することによって、制御することができる。そのようなイオン交換がおこらない、コアガラス310の領域は圧縮状態におかれてガラス品200内の応力を釣り合わせ、よってコア領域210を形成するであろう。別の実施形態において、積層において界面にわたるイオン交換は、ガラス品200内に追加の圧縮層及び伸張層を形成するために用いることができる。積層は、主アルカリ金属イオンとしてナトリウムNaのようなアルカリ金属イオンmdを含有するイオン交換可能な表層ガラス例えばアルカリアルミノケイ酸ガラス及び主アルカリ金属イオンとしてより大きなアルカリ金属イオンme例えば、K,RbまたはCsを有するコアガラスを有する。表層ガラスアルカリの塩浴例えば100KNO3からのより大きなアルカリmfとのイオン交換この場合は、md=Na及びmf=Kが表層ガラスを高表面圧縮状態にするであろう。アルカリ塩浴イオンmfがイオン交換中に表層を突き抜けることはない。このイオン交換プロセス中、コア内に既に存在するアルカリ金属イオンme及び表層ガラス内に既に存在するアルカリ金属イオンmdは積層界面においてイオン交換を受けるであろう。積層界面においておこるイオン交換は表層ガラスを積層界面において圧縮状態にし、コア領域を積層界面において伸張状態にする。このプロファイルは、表面において圧縮状態にある表層及び圧縮状態にあるコア側積層界面を有し、この結果、積層内には5つの圧縮層が生じる。アルカリ金属me及びmfはアルカリ金属イオンmdより大きいすなわち大きいイオン半径を有する。すなわち、me>md及びmf>mdである。いくつかの実施形態において、meのイオン半径はmfのイオン半径以上であり、me及びmfのいずれのイオン半径もmdのイオン半径より大きい。アルカリ金属イオンmfの表層ガラス内への侵入は、例えばイオン交換をおこさせる時間を制限することによって、制御することができる。他の実施形態において、ガラス品200はイオン交換可能な一枚板のガラスであり、ガラス品200の外層領域230a,230b及びコア領域210がイオン交換で形成される。ガラス品200は、スロットドロー法及びフュージョンドロー法を含むダウンドロー法、るつぼ溶融、フロート法、注型、モールド成形、等のような方法で形成された板ガラスとすることができる。このプロセスにおいて、第1の金属イオン例えば、Li2O,Na2O、等におけるアルカリ陽イオンを主に含有するガラス品が少なくともある程度、ガラス内に存在する第1の金属イオンより大きいかまたは小さい第2の金属イオンを含む、イオン交換浴または媒質に浸漬されるか、そうではなくとも接触させられる。第1の金属イオンはガラス表面からイオン交換浴/媒質例えばペーストまたはゲル内に拡散し、イオン交換浴/媒質からの第2の金属イオンがガラス表面において第1の金属イオンと置き換わる。ガラス内の小さいイオンの大きなイオンによる置換はガラス表面に圧縮応力を生成し、ガラス内の大きいイオンの小さなイオンによる置換はガラスの表面に引張応力を生成する。いくつかの実施形態において、第1の金属イオン及び第2の金属イオンは一価アルカリ金属イオンである。しかし、Ag,Tl,Cu,等のような他の一価金属イオンもイオン交換プロセスに用いることができる。コア領域210及び外層領域230a,230bにおける圧縮及び中間領域220a,220bにおける伸張は、いくつかの実施形態において、ガラスの混合イオン交換によって達成することができる。金属イオンmを含有するガラス品が、ガラス内の金属イオンのイオン半径より小さいイオン半径を有する第1の金属イオンm1及びガラス内の金属イオンmのイオン半径より大きいイオン半径を有する第2の金属イオンm2を有する混合イオン交換浴または媒質に、少なくともある程度浸漬されるか、そうではなくとも接触させられる。混合イオン交換浴または媒質内の大きい方の金属イオンm2の濃度は浴または媒質内の小さい方のアルカリ金属イオンm1の濃度より高い。外層領域230a,230bは、ガラス品200内の金属イオンmのイオン交換浴または媒質によって供給される大きい金属イオンm2との交換により、それぞれ深さda,dbまで形成される図4。ガラス内の金属イオンmの大きい金属イオンm2との交換は外層領域230a,230b内に圧縮を生じさせる。領域230a,230b内の圧縮はイオン交換浴または媒質内の小さい金属イオンm1の濃度より高いレベルに大きいイオンm2の濃度を維持することで保証される。大きいイオンm2は小さい金属イオンm1より易動度が小さい。したがって、ガラス品内200内の金属イオンmの大きい金属イオンm2との交換はガラス品200の外層領域230a,230bに限定される。中間領域220a,220bは、ガラス品200内の金属イオンmの小さい金属イオンm1との交換により、それぞれ深さda1,db2まで形成される図4。中間領域220a,220bはそれぞれ深さda,dbから深さda1,db2まで延びる。小さい金属イオンm1のより大きな易動度により、小さい金属イオンm1のガラス品200内のより深くまでの侵入が可能になる。金属イオンmの大きい金属イオンm2との交換により表面235a,235bに形成された圧縮外層領域230a,230bの下側に、伸張下にある中間領域220a,220bがガラス内の金属イオンmの小さい金属イオンm1との交換によって形成される。ガラス品200の全深さを貫通するのではなく、ガラス品200内の金属イオンmの小さい金属イオンm1との交換はガラス品の深さda1,db2に制限される。したがって、隣接する中間領域220a,220b内の引張応力に反作用するため、イオン交換プロセスの結果として、da1,db2より大きい深さに圧縮コア領域210が形成される。コアガラス310内へのアルカリ金属イオンm1の侵入は、例えばイオン交換をおこさせる時間を制限することによって、制御することができる。いくつかの実施形態において、ガラス品200はソーダ石灰ガラスを含む。他の実施形態において、ガラス品は、アルカリアルミノケイ酸ガラス、アルカリアルミノホウケイ酸ガラス及びこれらの組合せを含む。一実施形態において、アルカリアルミノケイ酸ガラスは、アルミナ、少なくとも1つのアルカリ金属及び、いくつかの実施形態においては50モルより多くのSiO2,他の実施形態においては少なくとも58モルのSiO2,また他の実施形態においては少なくとも60モルのSiO2を含み、比:である。ここで改質剤はアルカリ金属酸化物である。このガラスは、特定の実施形態において、約58モル~約72モルのSiO2,約9モル~約17モルのAl2O3,約2モル~約12モルのB2O3,約8モル~約16モルのNa2O及び約0モル~約4モルのK2Oを含むか、これらから基本的になるか、またはこれらからなり、比:である。ここで改質剤はアルカリ金属酸化物である。別の実施形態において、アルカリアルミノケイ酸ガラスは、約61モル~約75モルのSiO2,約7モル~約15モルのAl2O3,0モル~約12モルのB2O3,約9モル~約21モルのNa2O及び0モル~約4モルのK2O,0モル~約7モルのMgO,及び0モル~約3モルのCaOを含むか、これらから基本的になるか、またはこれらからからなる。また別の実施形態において、アルカリアルミノケイ酸ガラスは、約60モル~約70モルのSiO2,約6モル~約14モルのAl2O3,0モル~約15モルのB2O3,0モル~約15モルのLi2O,0モル~約20モルのNa2O,0モル~約10モルのK2O,0モル~約8モルのMgO,0モル~約10モルのCaO,0モル~約5モルのZrO2,0モル~約1モルのSnO2,0モル~約1モルのCeO2,約50ppmより少ないAs2O3及び約50ppmより少ないSb2O3を含むか、これらから基本的になるか、またはこれらからからなり、12モル≦Li2ONa2OK2O≦20モル及び0モル≦MgOCaO≦10モルである。さらに別の実施形態において、アルカリアルミノケイ酸ガラスは、約64モル~約68モルのSiO2,約12モル~約16モルのNa2O,約8モル~約12モルのAl2O3,0モル~約3モルのB2O3,約2モル~約5モルのK2O,約4モル~約6モルのMgO、及び0モル~約5モルのCaOを含むか、これらから基本的になるか、またはこれらからからなり、66モル≦SiO2B2O3CaO≦69モル,Na2OK2OB2O3MgOCaOSrO>10モル,5モル≦MgOCaOSrO≦8モル,-Al2O3≦2モル,2モル≦Na2O-Al2O3≦6モル及び4モル≦-Al2O3≦10モルである。他の実施形態において、ガラス品200は、SiO2,Al2O3,P2O5及び少なくとも1つのアルカリ金属酸化物R2Oを含み、075≦R2OM2O3≦13であり、ここでM2O3=Al2O3B2O3である。いくつかの実施形態において、R2OM2O3=1であって、いくつかの実施形態においてはガラスはB2O3を含まず、M2O3=Al2O3である。ガラスは、いくつかの実施形態において、約40~約70モルのSiO2,0~約28モルのB2O3,約0~約28モルのAl2O3,約1~約14モルのP2O5及び約12~約16モルのR2Oを含む。いくつかの実施形態において、ガラスは、約40~約64モルのSiO2,0~約8モルのB2O3,約16~約28モルのAl2O3,約2~約12モルのP2O5及び約12~約16モルのR2Oを含む。ガラスはさらに、MgOまたはCaOのような、ただしこれらには限定されない、少なくとも1つのアルカリ土類金属酸化物を含むことができる。いくつかの実施形態において、ガラスにはリチウムがない。すなわち、ガラスは含まれるLi2Oは1モルより少なく,他の実施形態においては01モルより少ない。いくつかの実施形態において、そのようなガラスには、砒素、アンチモン及びバリウムの内の少なくとも1つがない。すなわち、ガラスに含まれるAs2O3,Sb2O3及び/またはBa2O3は1モルより少なく、他の実施形態においては01モルより少ない。いくつかの実施形態において、基板は、フュージョンドロー、スロットドロー。リドロー、等のような、ただしこれらには限定されない、方法を用いてダウンドローされる。いくつかの実施形態において、ガラス品200は三次元または平面の平ガラス板である。ガラス品200は、いくつかの実施形態において、約02mmから約4mmまで、いくつかの実施形態においては約12mmまで、他の実施形態においては約10mmまで、また別の実施形態においては約07mmまでの、厚さを有することができる。本明細書に説明されるガラス品200は、タッチスクリーン、携帯型の通信または娯楽デバイス、情報関連端末、タッチセンサデバイス、等のような電子デバイスのための保護カバーガラス、風防ガラス、家電製品筐体、または、窓、パネル等のような建築資材、のような、ただしこれらには限定されない、用途に用いることができる。本明細書で上述したような、耐クラックガラス品の作製方法も提供される。ガラス品が初めに提供される。ガラス品は、本明細書で先に説明したような、ソーダ石灰ガラス、アルカリアルミノケイ酸ガラスまたはアルカリアルミノホウケイ酸ガラスを含むことができる。ガラス品のコア領域例えば、図2a,3bの210に第1の圧縮応力が生成され、ガラス品の表面から層深さまで延びる外層領域例えば、図2a,3bの230a,230bに中立応力または第2の圧縮応力が生成され、外層領域とコア領域の間の中間領域例えば、図2a,3bの220a,220bに引張応力が配される。いくつかの実施形態において、コア領域は中間領域を通って波及しているクラックを表面に関するクラックの方位を変えずに逸らして横方向に波及させ、いくつかの実施形態において、コア領域は中間領域及び/または外層領域を通って波及しているクラックを少なくとも約45°、いくつかの実施形態においては少なくとも約90°、逸らせる。いくつかの実施形態において、提供されるガラス品はアルカリ金属イオンを含有する。これらの場合、コア領域に圧縮応力を生成する工程は、外層領域に圧縮応力を生成するため、ガラスの外層領域内のアルカリ金属イオンをガラス内のアルカリ金属イオンのイオン半径より大きいイオン半径を有する第2のアルカリ金属イオンに交換する工程を含む。さらに、ガラスの中間領域内のアルカリ金属イオンがガラス内のアルカリ金属イオンのイオン半径より小さいイオン半径を有する第3のアルカリ金属イオンと交換され、よってガラス品の中間領域に引張応力が生成される。中間領域における引張応力の生成はコア領域に圧縮応力を生じさせる。いくつかの実施形態において、第2のアルカリ金属イオン及び第3のアルカリ金属イオンのイオン交換は、本明細書に先に説明したような、混合アルカリ交換浴または媒質にガラス品の少なくとも一部をさらす工程を含む。イオン交換浴または媒質は第2のアルカリ金属イオン及び第3のアルカリ金属イオンを含み、イオン交換媒質内の第2のアルカリ金属イオンの濃度はイオン交換媒質内の第3のアルカリ金属イオンの濃度より高い。いくつかの実施形態において、提供されるガラス品は本明細書で先に上述したようなガラス積層である。ガラス積層は同じかまたは異なる組成の複数のガラス板を有することができる。例えば、コア領域は第1のガラスを有することができ、中間領域は第2のガラスを有することができ、ガラスの表面または外層領域は第3のガラスを有することができる。そのような積層は複数のガラス板を、融着させるかまたは別の方法で結合させて積層構造を形成する温度及び圧力条件下で、相互に接触させることによって形成することができる。いくつかの実施形態において、積層を構成する個々のガラスは相互に組成が異なる。いくつかの実施形態において、積層を構成するガラスの少なくとも一部はイオン交換可能である。いくつかの実施形態において、積層はイオン交換可能ではないガラスを有することができる。いくつかの実施形態において、コア領域及び外層領域をそれぞれ形成する第1のガラス及び第3のガラスは中間領域を形成する第2のガラスの熱膨張係数CTEより小さいCTEを有する。他の実施形態において、圧縮は、本明細書で先に上述したように、アルカリ金属イオンmaを含有するコアガラスがmaのイオン半径より小さいイオン半径を有するアルカリ金属イオンmbを含有する外層または表層ガラスの内側に積層または封じ込められた積層構造により、外層領域及びコア領域において達成することができる。いくつかの実施形態において、コアガラス及び表層ガラスにそれぞれ含有される大きい方のアルカリイオンma及び小さい方のアルカリイオンmbは、大きい方のアルカリイオンmaのイオン半径と小さい方のアルカリイオンmbのイオン半径の間のイオン半径を有する中間サイズの、すなわちma>mc>mbとなる、アルカリ金属イオンmcが存在するように選ぶことができる。この関係を満たし、したがって本実施形態に用いることができるアルカリ金属イオンの考え得る組合せが表1に挙げられている。中間サイズのアルカリ金属イオンmcは表層ガラス内のより小さいアルカリイオンmbと置き換わって、表面または表層ガラスを圧縮状態におき、よってガラスの外層領域を形成するであろう。中間サイズのアルカリ金属イオンmcは表層ガラスを突き抜けてコアガラスの一部内に入り、コアガラス内のより大きなアルカリ金属イオンmaと置き換わって、伸張中間領域も形成するであろう。アルカリ金属イオンmcのコアガラス内への侵入は、例えばイオン交換をおこさせる時間を制限することによって、制御することができる。そのようなイオン交換がおこらないコアガラスの部分は、ガラス品内の応力の釣り合いをとるために圧縮状態におかれ、よってコア領域が形成される。別の実施形態において、アルカリ金属イオンme及びmfはいずれもアルカリ金属イオンmdより大きいすなわち、それぞれがmdより大きいイオン半径を有する、すなわち、me>md及びmf>mdである。ここで、meのイオン半径はmfのイオン半径以上であり、me及びmfのいずれのイオン半径もmdのイオン半径より大きい。これらの条件を満たし、したがって本実施形態に用いることができるアルカリ金属イオンの考え得る組合せが表2に挙げられている。積層構造はアルカリ金属イオンmfを含むイオン交換浴または媒質内でイオン交換される。アルカリ金属イオンmfは表層ガラス内のより小さいアルカリ金属イオンmeに置き換わってガラスの表面を圧縮状態におき、よってガラスの外層領域を形成するであろう。コアからのアルカリ金属イオンmeは積層界面において表層ガラスからのアルカリ金属イオンmdと置き換わって。コアガラスを界面において伸張状態におき、表層ガラスを界面において圧縮状態におくであろう。界面におけるアルカリ金属イオンmfの表層ガラス内への侵入及び積層界面をわたるコアからのアルカリ金属イオンmeの表層ガラス内への侵入は、例えばイオン交換をおこさせる時間を制限することによって、制御することができる。このプロファイルは表面において圧縮状態にある表層及び圧縮状態にあるコア側積層界面を有し、この結果、積層内に5つの圧縮層が生じる。そのようのイオン交換がおこらないコアガラスの部分はガラス品内の応力の釣り合いととるために圧縮状態におかれ、よってコア領域を形成する。以下の実施例は本明細書に説明されるガラス品及び方法の利点及び特徴を示すものであり、本開示及び添付される特許請求の範囲を限定することは全く目的とされていない。混合溶融塩浴内におけるイオン交換によるガラス試料内の交互する圧縮層及び伸張層の形成を検討した。それぞれが078mmの厚さを有し、ほぼ64モルのSiO2,125モルのAl2O3,10モルのB2O3,125モルのNa2O及び1モルのK2Oを含む、アルカリアルミノホウケイ酸ガラス板試料を混合浴イオン交換を調べるために用いた。調べた塩浴組成には、70重量KNO3/30重量LiNO3,80重量KNO3/20重量LiNO3,90重量KNO3/10重量LiNO3及び95重量KNO3/5重量LiNO3を含めた。全てのガラス試料を410°Cの塩浴内で8時間イオン交換を行った。70重量KNO3/30重量LiNO3及び80重量KNO3/20重量LiNO3の溶融塩浴内でイオン交換を行った試料では、イオン交換処理中にクラックが発生した。クラック発生はイオン交換プロセス中の高い表面引張応力による可能性が最も高い。しかし、コアが圧縮状態にあるため、クラックがガラスのコアを突き抜けることはなかった。クラックは、ガラスの全厚にわたる代わりに、コアで逸らされて横方向に波及した。90重量KNO3/10重量LiNO3の溶融塩浴内でイオン交換を行った試料には、イオン交換浴から出したときに、試料のエッジから始まった表面クラックがあった。これらのイオン交換ガラスはそれぞれ、イオン交換されていないガラスのほぼ7倍の、7000gf686kPaのビッカース中央/径方向クラック創始閾値を有していた。これらのガラス試料に見られた高ビッカース押込閾値はイオン交換プロセスによって表面圧縮が達成されたことを示す。90重量KNO3/10重量LiNO3の溶融塩浴内でイオン交換され、高度に研磨されたエッジをもつ試料では、表面クラック発生は全く見られなかった。図5は、ガラスの中央すなわちコア領域510近傍で逸らされる前に、圧痕からガラス内に約290μmの深さまで延び込んだクラック550の断面の顕微鏡写真である。図5に示される試料は、410°Cの溶融90重量KNO3/10重量LiNO3内で8時間イオン交換を行った。圧縮コア領域510がクラックを、ガラスの中央を通るのではなく横方向に波及するように、逸らした。図6は、410°Cの溶融90重量KNO3/10重量LiNO3内で8時間イオン交換を行ったガラス試料において、それぞれ7000gf及び10000gf980kPaの圧子荷重でつくられた2つのビッカース圧痕650の上面の顕微鏡写真である。これらの圧痕から形成された圧痕クラック655は外側圧縮領域及びその下の中間伸張領域を通って約290μmの深さまで横方向に波及したが、ガラスの圧縮コア領域に侵入することはなかった。クラック655はガラスのエッジまで延び、そこでガラスの粗面化端面に遭遇した。粗面化端面に存在するきずにより、クラックが端面を回り込んでガラスの対向辺に向かい、圧縮コア領域を突き抜けることなく、波及し続けることが可能になった。ガラス試料の対向辺へのクラック655のそのような波及は試料の端面を研磨することで避けることができた。ガラスの全厚を通るクラックの波及は圧縮コア領域によって阻止された。410°Cの95重量KNO3/5重量LiNO3溶融塩浴内で8時間イオン交換を行った試料では、浴からの取出し時に、表面クラックは全く見られなかった。これらの試料においては、7000gfのビッカース押し込み閾値で証拠立てられるように、表面圧縮が達成された。直径1インチ254mmの支持リング及び直径12インチ127mmの荷重リングを用いて、50mm×50mm×07mm厚の無研磨試料にリングオンリング荷重破壊試験を実施した。試料を支持リング上に置き、12mm分の速度で荷重を印加した。試験は室温及び相対湿度50で行い、リングの曲率半径は116インチ159mmであった。無研磨試料のリングオンリング試験により、169±6kgfキログラム重166±059MPaの破壊荷重が得られた。7000gf以上の押込荷重において、クラックは表面にかけて横方向に走ったが、圧縮コアを突き抜けることはなかった。イオン交換浴内のKNO3塩をNaNO3塩で置き換えることにより、ガラス品の表面または外層領域内の圧縮応力は大きく低下するはずであり、同時に、下層の中間領域における伸張の強さ及びコア領域のおける圧縮の釣り合いの大きさは高まるはずである。そこで本明細書で上述した組成のガラス試料をリチウム塩及びナトリウム塩を含む410°Cの溶融浴内で8時間イオン交換を行った。90重量NaNO3/10重量LiNO3または95重量NaNO3/5重量LiNO3を含む溶融塩浴を用いた。イオン交換ガラスは、ガラスの表面/外層領域が圧縮下にはないことを示す、約300gf294kPaのビッカース押込閾値を示した。イオン交換ガラスのクラック閾値が無イオン交換ガラスより低いから、表面は中立応力を有するか、または若干伸張状態にあった。コア圧縮は、ガラスの中央の圧縮コア領域にクラックが近づくときのクラックの曲率で証拠立てられるように、強められ、クラックの逸れを生じさせた。別の実施例において、混合溶融塩浴内のイオン交換によるガラス試料内の交互する圧縮層及び伸張層の形成を別のガラス組成で検討した。065mmの厚さを有し、ほぼ69モルのSiO2,9モルのAl2O3,1モルのCaO,6モルのMgO,14モルのNa2O及び1モルのK2Oを含む、アルカリアルミノホウケイ酸ガラス試料を混合浴イオン交換を調べるために用いた。試料を410°Cの99重量KNO3/1重量LiNO3溶融塩浴内で8時間イオン交換した。浴からの取出し時に、表面クラックは全く見られなかった。1mm厚試料についてガラス表面のビッカース押込を5000gf490kPaの押込荷重で行った。これらの圧痕から形成された圧痕クラックは外側圧縮領域及びその下の中間引張領域を通って約230μmの深さまで横方向に波及したがガラスの圧縮コア領域に侵入することはなかった。065mm厚イオン交換ガラスについての干渉法測定は、表面235a及び235bにおける表面圧縮応力が約390MPaで外側圧縮層の深さda及びdbが約30μmであり、最大引張応力が約70MPaで幅約170μmにおけるda1及びdb1が約140μmの中間領域220a及び220bにおける伸張層が続き、最大圧縮応力が10MPaで幅が約310μmの中央圧縮層210が続く、図4に簡略に表されるプロファイルを示した。説明の目的のために代表的な実施形態を述べたが、上述の説明は本開示の範囲または添付される特許請求の範囲の限定と見なされるべきではない。したがって、当業者には、本開示または添付される特許請求の範囲の精神及び範囲を逸脱することなく、様々な改変形態、適合形態及び代替形態が浮かび得る。"